FR 2998789 A1 20140606 FR 1261676 A 20121205 PROCÉDÉ DE MAQUILLAGE DES ONGLES AVEC DES COMPOSITIONS DE VERNIS PHOTORÉTICULABLES La présente invention concerne un procédé de maquillage des ongles et/ou des faux-ongles par application de compositions de vernis photoréticulables Les compositions de vernis à ongles peuvent être employées comme base pour vernis (aussi appelée base-coat selon la terminologie anglo-saxonne), comme produit de maquillage des ongles, ou comme composition de finition (aussi appelée top-coat selon la terminologie anglo-saxonne) à appliquer sur le produit de maquillage des ongles, ou bien encore comme produit de soin cosmétique des ongles. Ces compositions peuvent s'appliquer aussi bien sur des ongles naturels que sur des faux-ongles. On connaît dans le domaine des vernis à ongles des compositions cosmétiques liquides, qui sont utilisées en déposant d'abord un revêtement sur l'ongle, puis en soumettant ledit revêtement à l'action d'un rayonnement lumineux, qui provoque au sein dudit revêtement des réactions de polymérisation et/ou de réticulation in situ aboutissant à des réseaux polymériques le plus souvent réticulés. De telles compositions photoréticulables, communément appelées « gels UV » et généralement à base de composés réticulables de type monomère (méth)acrylate, permettent d'obtenir une bonne tenue du revêtement déposé sur l'ongle, et sont décrites par exemple dans CA 1 306 954, US 5 456 905, US 7 375 144 et FR 2 823 105. Il existe aussi sur le marché certains produits sensiblement exempts de monomères (méth)acrylates. Cependant, ces produits présentent des problèmes de performances concernant notamment la qualité du maquillage et la tenue du vernis dans le temps. La présente invention vise à proposer un nouveau procédé de maquillage mettant en oeuvre des compositions photoréticulables sensiblement exemptes de monomères (méth)acrylates, mais qui ne présentent pas les inconvénients des compositions alternatives susmentionnées. En particulier, la présente invention vise à proposer un nouveau procédé de maquillage mettant en oeuvre des compositions photoréticulables sensiblement exemptes de monomères (méth)acrylates qui présentent une bonne tenue et une brillance élevée par rapport aux compositions photoréticulables sensiblement exemptes de monomères (méth)acrylates actuellement disponibles. La présente invention vise à proposer un nouveau procédé de maquillage mettant en oeuvre des compositions photoréticulables sensiblement exemptes de monomères (méth)acrylates qui soient faciles à utiliser. La présente invention concerne un procédé de maquillage et/ou de soin des ongles et/ou des faux-ongles, comprenant les étapes suivantes : a) application sur un ongle ou un faux-ongle d'une composition cosmétique photoréticulable Cl comprenant moins de 10% en poids de monomère (méth)acrylate par rapport à ladite composition Cl, par laquelle on dépose un revêtement constitué d'au moins une couche de ladite composition Cl ; io la composition Cl comprenant dans un milieu physiologiquement acceptable : - au moins un composé photoréticulable comprenant au moins deux fonctions (méth)acrylates et au moins une fonction acide carboxylique, - au moins un solvant volatil S dans une proportion supérieure ou égale à 30% par rapport au poids total de la composition Cl, et 15 - au moins un photoamorceur ; b) exposition de l'ongle ou du faux-ongle revêtu obtenu à l'issue de l'étape a) à un rayonnement lumineux, UV ou visible, par laquelle on réalise la photoréticulation pour obtenir une couche réticulée Cl ; c) application, sur l'ongle ou faux-ongle revêtu de la couche réticulée Cl, 20 obtenu à l'issue de l'étape b), d'une composition cosmétique photoréticulable 02 comprenant moins de 10% en poids de monomère (méth)acrylate par rapport à ladite composition 02, par laquelle on dépose un revêtement constitué d'au moins une couche de ladite composition 02 ; la composition 02 comprenant dans un milieu physiologiquement acceptable : 25 - au moins un composé photoréticulable uréthane di(méth)acrylate en une teneur en poids supérieure ou égale à 65% par rapport au poids total de l'extrait sec de 02, et - au moins un solvant volatil S'; d) exposition de l'ongle ou du faux-ongle revêtu obtenu à l'issue de l'étape c) 30 à un rayonnement lumineux, UV ou visible, par laquelle on réalise la photoréticulation pour obtenir une couche réticulée 0'2. Les compositions Cl et 02 selon l'invention sont des compositions photoréticulables comprenant une quantité réduite de monomère (méth)acrylate. Ainsi, elles comprennent de préférence moins de 5%, voire moins de 2%, ou encore 35 préférentiellement moins de 1%, en poids de monomère (méth)acrylate par rapport au poids total de ladite composition. Selon un mode de réalisation avantageux, les compositions Cl et 02 sont sensiblement exemptes de monomère (méth)acrylate. Avantageusement, les compositions Cl et 02 sont totalement exemptes de monomère (méth)acrylate. On entend par "monomère (méth)acrylate" un composé comportant une seule fonction (méth)acrylate de formule H2C=C(R)-C(0)-0-, avec R = H ou 0H3. Milieu physiologiquement acceptable Les compositions Cl et 02 selon l'invention comprennent un milieu physiologiquement acceptable. io Par "milieu physiologiquement acceptable", on entend désigner un milieu convenant particulièrement à l'application d'une composition de l'invention sur les matières kératiniques. Le milieu physiologiquement acceptable est généralement adapté à la nature du support sur lequel doit être appliquée la composition, ainsi qu'a l'aspect sous 15 lequel la composition doit être conditionnée. Composé photoréticulable de Cl La composition Cl comprend au moins un composé photoréticulable tel que défini ci-dessus. Elle peut donc comprendre un unique composé photoréticulable ou 20 un mélange de plusieurs composés photoréticulables. Selon un mode de réalisation, les compositions Cl comprennent un composé photoréticulable unique tel que défini ci-après. Dans le cadre de la présente invention, le terme "composé photoréticulable" désigne un composé organique apte à réticuler sous l'action d'un rayonnement 25 lumineux, aboutissant à un réseau polymérique réticulé. Ces composés sont définis par la présence d'au moins une fonction acide carboxylique, à savoir une fonction -COOH, et au moins deux fonctions (méth)acrylates, à savoir des fonctions H20=0(R)-0(0)-0-, avec R = H ou 0H3. Selon un mode de réalisation, ces composés photoréticulables comprennent 30 au moins deux fonctions acides carboxyliques et au moins deux fonctions (méth)acrylates, de préférence méthacrylates. Selon un mode de réalisation, ces composés photoréticulables comprennent deux fonctions acides carboxyliques et quatre fonctions (méth)acrylates, de préférence quatre fonctions méthacrylates. 35 Selon un mode de réalisation, le composé photoréticulable de Cl répond à la formule (I) suivante : 0 0 R4 (I) Ri 0 0 R2 dans laquelle : - RI et R2, identiques ou différents, représentent un atome d'hydrogène, ou un groupe méthyle, ou un groupe de formule (II) suivante : 0 R5 R5 représentant un atome d'hydrogène ou un groupe méthyle ; - R3 et R4, identiques ou différents, représentent un atome d'hydrogène ou un groupe méthyle ; - X représente un radical répondant à l'une des formules (III), (IV), (V), (VI), (VII), (VIII), (IX), ou (X) suivantes : HO OH OH HO HO HO OH 30 OH OH (VI) (VIII) H0'0 H0'0 m, n, et o, identiques ou différents, représentant un nombre entier compris entre 0 et 10; HO OH (IX) p, q, r, et s, identiques ou différents, représentant un nombre entier compris entre 0 et 10; 0 (X) R8 R6, R7 et R8, identiques ou différents, représentant un atome d'hydrogène ou un groupe hydroxyle. Dans les formules ci-dessus, les symboles * désignent les points d'attache des radicaux -X-. Selon un mode de réalisation, le composé photoréticulable de Cl répond à la formula (I) telle que définie ci-dessus, dans laquelle le radical X est un radical aromatique, notamment un radical arylène, et de préférence un radical phénylène. De préférence, le composé photoréticulable de Cl répond à la formule (1-1) OH R1, R2, R3 et R4 étant tels que définis ci-dessus dans la formule (1). io Selon un mode de réalisation, le composé photoréticulable de Cl répond à la formule (1) ou (1-1) telles que définies ci-dessus, dans laquelle R3 et R4 sont des groupes méthyles. Selon un mode de réalisation, le composé photoréticulable de Cl répond à la formule (1) ou (1-1) telles que définies ci-dessus, dans laquelle R1 et R2, identiques 15 ou différents, représentent un groupe de formule (11-1) suivante : 0 20 Préférentiellement, le composé photoréticulable de Cl répond à la formule (1-2) suivante : 25 0 (1-2) 30 Selon un mode de réalisation, la composition Cl présente une teneur en composé(s) photoréticulable(s) tel(s) que défini(s) ci-dessus allant de 1% à 10`)/0, et de préférence de 2% à 7%, en poids par rapport au poids total de Ci. Solvant volatil S de Cl La composition Cl comprend au moins un solvant volatil S. Elle peut donc comprendre un solvant unique ou un mélange de plusieurs solvants volatils. La teneur massique en solvants S est de préférence comprise entre 40% et 80%, de préférence comprise entre 50% et 70%. Par "solvant volatil", on entend au sens de l'invention un solvant susceptible de s'évaporer au contact des matières kératiniques en moins d'une heure, à io température ambiante et pression atmosphérique. Le ou les solvant(s) volatil(s) de l'invention sont des solvants liquides à température ambiante, ayant une pression de vapeur non nulle, à température ambiante et pression atmosphérique, allant en particulier de 0,13 Pa à 40 000 Pa (10-3 à 300 mm de Hg), en particulier allant de 1,3 Pa à 13 000 Pa (0,01 à 100 mm 15 de Hg), et plus particulièrement allant de 1,3 Pa à 1300 Pa (0,01 à 10 mm de Hg). De préférence les solvants S sont choisis parmi les solvants polaires. Par solvant "polaire", au sens de la présente invention, on entend un solvant, ou une huile, dont le paramètre de solubilité calculé au delà de son point de fusion Sa est différent de 0 (J/cm3)1/2. 20 La définition et le calcul des paramètres de solubilité dans l'espace de solubilité tridimensionnel de HANSEN sont décrits dans l'article de C. M. HANSEN : "The three dimensionnai solubility parameters" J. Paint Technol. 39, 105 (1967). Selon cet espace de Hansen : - SD caractérise les forces de dispersion de LONDON issues de la formation de 25 dipôles induits lors des chocs moléculaires ; - 8p caractérise les forces d'interactions de DEBYE entre dipôles permanents ainsi que les forces d'interactions de KEESOM entre dipôles induits et dipôles permanents ; - Sh caractérise les forces d'interactions spécifiques (type liaisons hydrogène, 30 acide/base, donneur/accepteur, etc.) ; et - Sa est déterminé par l'équation : Sa = (81,2 + 8h2)'2. Les paramètres 8p, 8h, SD et Sa sont exprimés en (J/cm3)1/2. En particulier, par solvant "polaire", on entend un solvant dont la structure chimique est formée essentiellement, voire constituée, d'atomes de carbone et 35 d'hydrogène, et comprenant au moins un hétéroatome fortement électronégatif tel qu'un atome d'oxygène, d'azote, de silicium ou de phosphore. De préférence, ce solvant volatil polaire est choisi dans le groupe constitué des esters et des cétones en 03-06 et de leurs mélanges. A titre de solvant volatil polaire, on peut notamment citer l'acétone, la méthyléthylcétone, la méthylisobutylcétone, la cyclohexanone et les acétates d'alkyle dans lesquels le groupe alkyle comprend de 2 à 5 atomes de carbone, tels que l'acétate de méthyle, l'acétate d'éthyle, l'acétate de propyle, l'acétate de n-propyle, l'acétate d'isopropyle, l'acétate de n-butyle, l'acétate d'isobutyle et l'acétate de tert-butyle. De préférence, le solvant volatil polaire est en 03-05, et plus io préférentiellement choisi dans le groupe constitué de l'acétate d'éthyle, de l'acétate de n-propyle, de l'acétate d'isopropyle et de leurs mélanges. Selon un mode de réalisation préféré, le solvant S est un mélange d'acétone, d'acétate de butyle et d'acétate d'éthyle. 15 Photoamorceur La composition Cl comprend au moins un photoamorceur. Elle peut comprendre un unique photoamorceur ou un mélange de plusieurs photoamorceurs. Selon un mode de réalisation, la composition Cl comprend deux 20 photoamorceurs. Les photoamorceurs utilisables selon la présente invention sont connus dans la technique et sont décrits, par exemple dans "Les photoinitiateurs dans la réticulation des revêtements", G. Li Bassi, Double Liaison - Chimie des Peintures, n°361, novembre 1985, p.34-41 ; "Applications industrielles de la polymérisation 25 photoinduite", Henri Strub, L'Actualité Chimique, février 2000, p.5-13 ; et "Photopolymères : considérations théoriques et réaction de prise", Marc, J.M. Abadie, Double Liaison - Chimie des Peintures, n°435-436, 1992, p.28-34. Ces photoamorceurs englobent : - les a-hydroxycétones, commercialisées par exemple sous les 30 dénominations DAROCUR® 1173 et 4265, IRGACURE® 184, 2959, et 500 par la société BASF, et ADDITOL® CPK par la société CYTEC, - les a-aminocétones, commercialisées par exemple sous les dénominations IRGACURE® 907 et 369 par la société BASF, - les cétones aromatiques commercialisées par exemple sous la 35 dénomination ESACURE® TZT par LAMBERTI. On peut également citer les thioxanthones commercialisées par exemple sous la dénomination ESACURE® ITX par LAMBERTI, et les quinones. Ces cétones aromatiques nécessitent le plus souvent la présence d'un composé donneur d'hydrogène tel que les amines tertiaires et notamment les alcanolamines. On peut notamment citer l'amine tertiaire ESACURE® EDB commercialisée par la société LAMBERTI. - les dérivés a-dicarbonyles dont le représentant le plus courant est le benzyldiméthylcétal commercialisé sous la dénomination IRGACURE® 651 par BASF. D'autres produits commerciaux sont commercialisés par la société LAMBERTI sous la dénomination ESACURE® KB1, et - les oxydes d'acylphosphine, tels que par exemple les oxydes de bis- acylphosphine (BAPO) commercialisés par exemple sous les dénominations IRGACURE® 819, 1700, et 1800, DAROCUR® 4265, LUCIRIN® TPO, et LUCIRIN® TPO-L par la société BASF. De préférence, le photoamorceur est choisi dans le groupe constitué des a-hydroxycétones, des a-aminocétones, des cétones aromatiques de préférence associées à un composé donneur d'hydrogène, des a-dicétones aromatiques et des oxydes d'acylphosphine, et de leurs mélanges. On utilise de préférence dans Cl un mélange de photoamorceurs absorbant le rayonnement lumineux à différentes longueurs d'ondes. Il est ainsi possible d'adapter le spectre d'absorption de la composition photoréticulable au spectre d'émission des sources lumineuses utilisées. De préférence, la composition Cl comprend un mélange de deux photoamorceurs différents, comme par exemple un mélange d'une a-hydroxycétone et d'un oxyde d'acylphosphine. A titre de mélange de photoamorceurs, on peut citer un mélange de IRGACURE® 184 (BASF) et de LUCIRIN® TPO-L (BASF). Un groupe particulier de photoamorceurs utilisables dans la composition Cl de la présente invention est celui des photoamorceurs copolymérisables. Il s'agit de molécules comportant à la fois un groupe photoamorceur capable d'une scission radicalaire photoinduite et au moins une double liaison éthylénique. Les photoamorceurs de ce groupe présentent l'avantage par rapport aux photoamorceurs classiques énumérés ci-dessus de pouvoir être intégrés, par l'intermédiaire de la double liaison, dans le système macromoléculaire. Cette possibilité diminue la teneur de photoamorceurs résiduels libres n'ayant pas subi de coupure radicalaire photoinduite et améliore par conséquent l'innocuité de la couche de vernis. On peut citer à titre d'exemples de tels photoamorceurs copolymérisables les dérivés acrylés de benzophénone commercialisés par la société CYTEC sous les dénominations EBECRYL® P36, EBECRYL® P37. Dans un mode de réalisation préféré de l'invention, on utilise des photoamorceurs polymères ou des photoamorceurs fixés sur une molécule de masse molaire élevée. Le choix d'un tel photoamorceur de masse élevée présente le même avantage que la sélection de composants copolymérisables exclusivement polymères, à savoir une meilleure innocuité des compositions cosmétiques photoréticulables due à l'absence de petites molécules très réactives susceptibles io de diffuser vers les substrats biologiques voisins. La masse moléculaire moyenne en poids du photoamorceur est de préférence au moins égale à 500 g/mol. On peut citer à titre d'exemple l'oligomère d'a-hydroxycétone correspondant à la formule suivante : - - CI H3 CH3 C CH2 Q I C=0 I CH3-C-CH3 (Mi avec n = 2 ou 3 - _n 15 et qui est commercialisé sous la dénomination ESACURE® KIP 150 par la société LAMBERTI. Le polymère sur lequel est fixé le groupe photoamorceur peut éventuellement comporter une ou plusieurs doubles liaisons éthyléniques permettant éventuellement l'intégration, dans le réseau macromoléculaire, des molécules de 20 photoamorceurs n'ayant pas subi de scission photoinduite. On peut citer à titre d'exemples de tels photoamorceurs de masse moléculaire élevée portant des doubles liaisons éthyléniques, ceux correspondant aux formules suivantes : - 0 Û) On entend par « composé uréthane di(méth)acrylate » tout composé comportant au moins une fonction uréthane -0-C(0)-NH-, et au moins deux fonctions (méth)acrylate de formule H2C=C(R)-C(0)-0-, avec R = H ou 0H3. La fonction « uréthane » est aussi appelée fonction « carbamate ». De manière avantageuse, le nombre moyen de fonctions (méth)acrylates io portées par le composé uréthane di(méth)acrylate photoréticulable destiné à former, après réticulation, un réseau polymérique réticulé, est supérieur ou égal à 2. En effet, un système polymérisable constitué de molécules portant chacune une seule fonction (méth)acrylate forme, après réaction de la totalité desdites fonctions, un système macromoléculaire à chaînes linéaires ou ramifiées, et non pas réticulées. 15 Seule la présence d'une certaine fraction de molécules portant au moins deux fonctions (méth)acrylates et jouant de ce fait le rôle d'agent de réticulation permet d'obtenir un système polymérique réticulé. Dans la mise en pratique de la présente invention, le nombre moyen de fonctions (méth)acrylates par molécule de composé uréthane di(méth)acrylate est 20 de préférence supérieur ou égal à 2, avantageusement compris de 2 à 6, de préférence de 2 à 4, et plus préférentiellement égal à 2. Préférentiellement, ce composé uréthane di(méth)acrylate est un composé uréthane diméthacrylate. On entend par « composé uréthane diméthacrylate » tout composé comportant au moins une fonction uréthane -0-C(0)-NH-, et deux 25 fonctions méthacrylates de formule H20=C(0H3)-C(0)-0-. La composition 02 comprend au moins 65% en poids de composés photoréticulables uréthane di(méth)acrylate par rapport au poids total de l'extrait sec de 02. De préférence, la composition 02 comprend au moins 70%, de préférence au 30 moins 75%, et préférentiellement au moins 80%, en poids de composés photoréticulables uréthane di(méth)acrylate par rapport au poids total de l'extrait sec de 02. Solvant volatil S' 35 La composition 02 comprend au moins un solvant volatil S'. Elle peut donc comprendre un solvant unique ou un mélange de plusieurs solvants volatils. La teneur massique en solvant(s) S' est de préférence comprise entre 10% et 30%, de préférence comprise entre 15% et 25%. De préférence, S' est choisi parmi les solvants polaires. De préférence, ce solvant volatil polaire est choisi dans le groupe constitué des esters et des cétones en 03-06 et de leurs mélanges. A titre de solvant S' préféré, on peut notamment citer les solvants cités ci-dessus pour le solvant S. Selon un mode de réalisation préféré, le solvant S' est l'acétate de butyle. io Polymère filmogène La composition 02 comprend également au moins un polymère filmogène. De préférence, la composition 02 comprend un unique polymère filmogène. La teneur en polymère(s) filmogène(s) est de préférence comprise entre 0,5% et 10%, de préférence entre 1% et 5%, en poids par rapport au poids total de 02. 15 Par « polymère filmogène », on désigne au sens de la présente invention, un polymère apte à former à lui seul (i.e. en l'absence d'un agent auxiliaire de filmification ou d'un stimulus extérieur par exemple du type UV), un film isolable, notamment continu et adhérent, sur un support, notamment sur les ongles. Ce polymère filmogène peut être choisi dans le groupe constitué par les 20 polymères synthétiques, de type radicalaire ou de type polycondensat, les polymères d'origine naturelle, et leurs mélanges. Un polymère filmogène convenant à l'invention peut être choisi parmi les dérivés de polysaccharides, tels que les dérivés de cellulose ou de gomme de guar. Un dérivé de polysaccharides préférentiel convenant à l'invention peut être la 25 nitrocellulose ou un ester ou alkyléther de polysaccharide. Par "ester ou alkyléther de polysaccharide", on désigne un polysaccharide formé de motifs répétitifs comportant au moins deux cycles identiques ou différents et présentant un degré de substitution par unité de saccharide compris entre 1,9 et 3 de préférence compris entre 2,2 et 2,9, et plus particulièrement entre 2,4 et 2,8. 30 On désigne par substitution la fonctionnalisation des groupements hydroxyles en fonctions esters et/ou alkyléthers, et/ou la fonctionnalisation des groupements carboxyliques en fonctions esters. Autrement dit, il peut s'agir d'un polysaccharide, partiellement ou totalement substitué par des groupements esters et/ou alkyléthers. De préférence, les 35 groupements hydroxyles peuvent être substitués par des fonctions ester et/ou alkyléther en 02-04. On peut citer en particulier les esters de cellulose (tels que les acétobutyrates de cellulose ou les acétopropianates de cellulose), les alkyléthers de cellulose (comme les éthylcelluloses), et les éthylguars. Un polymère filmogène convenant à l'invention peut être choisi parmi les polymères synthétiques tels que les polyuréthanes, les polymères acryliques, les polymères vinyliques, les polyvinylbutyrals, les résines alkydes et les résines cétone/aldéhyde, les résines issues des produits de condensation d'aldéhydes, telles que les résines arylsulfonamide formaldéhyde comme la résine toluène sulfonamide formaldéhyde, les résines aryl-sulfonamide époxy ou encore les io résines éthyl tosylamide. En particulier, il peut s'agir d'homopolymères et de copolymères (méth)acrylates. Un polymère filmogène convenant à l'invention peut aussi être choisi parmi les polymères d'origine naturelle, tels que les résines végétales telles que les dam mars, 15 l'élémi, les copals, le benjoin ; les gommes telles que la gomme laque, la gomme sandaraque et la gomme mastic. Comme polymère filmogène, on peut notamment utiliser les résines toluène sulfonamide formaldéhyde « Ketjentflex MS80 » de la société AKZO ou « Santolite MHP », « Santolite MS 80 » de la société FACONNIER ou « RESIMPOL 80 » de la 20 société PAN AMERICANA, la résine alkyde « BECKOSOL ODE 230-70-E» de la société DAINIPPON, la résine acrylique « ACRYLOID B66» de la société ROHM & HAAS, la résine polyuréthane « TRIXENE PR 4127» de la société BAXENDEN, la résine acétophénone/formaldéhyde commercialisée sous la référence Synthetic Resin SK par Degussa. 25 Selon un mode de réalisation particulier préféré, le polymère filmogène est choisi dans le groupe constitué des polysaccharides et des dérivés de polysaccharide, de préférence parmi la nitrocellulose et les éthers et esters de polysaccharides, notamment en C2-C4, et plus préférentiellement parmi les acétobutyrates de cellulose, les acétopropionates de cellulose, les éthylcelluloses, 30 les éthylguars, et leurs mélanges. Selon un mode de réalisation avantageux, le polymère filmogène est choisi dans le groupe constitué de la nitrocellulose, de l'acétopropionate de cellulose, de l'acétobutyrate de cellulose, et des homopolymères et copolymères (méth)acrylates, et de leurs mélanges. 35 Préférentiellement, dans les compositions de l'invention, le polymère filmogène de C2 est un copolymère (méth)acrylate. Adjuvants Les compositions Cl et 02 peuvent contenir en outre des adjuvants, ou additifs, choisis notamment parmi les pigments et colorants, les plastifiants, les agents de coalescence, les agents conservateurs, les cires, les agents épaississants, les parfums, les filtres UV, les actifs cosmétiques pour le soin des ongles, les agents d'étalement, les agents anti-mousses et les agents dispersants. Bien entendu l'homme du métier veillera à choisir ces éventuels adjuvants et additifs de manière à ce que les propriétés avantageuses de la composition selon io l'invention ne soient pas, ou pratiquement pas altérées par l'adjonction envisagée. Lorsque la composition comprend des pigments et/ou colorants, il convient en particulier d'adapter le spectre d'absorption des pigments et/ou colorants utilisés à celui des photoamorceurs, ou inversement le spectre d'absorption des photoamorceurs à celui des pigments et/ou colorants utilisés, afin d'éviter que ces 15 deux types de composés absorbent la lumière aux mêmes longueurs d'onde. En effet, l'absorption de la lumière par les pigments et/ou colorants rendrait presque totalement inefficaces les photoamorceurs présents au-delà d'une certaine profondeur du revêtement. Les compositions Cl et 02 de l'invention peuvent comprendre en outre un ou 20 plusieurs plastifiants. Selon un mode de réalisation, ces compositions comprennent moins de 15% en poids de plastifiant par rapport au poids total de ladite composition. De préférence, la teneur massique en plastifiant va de 0% à 15%, préférentiellement de 1% à 10%, et encore préférentiellement de 5% à 10%. 25 A titre de plastifiants, on peut notamment citer les plastifiants usuels tels que les glycols et leurs dérivés, tels que le diéthylène glycol éthyléther, le diéthylène glycol méthyléther, le diéthylène glycol butyléther ou encore le diéthylène glycol hexyléther, l'éthylène glycol éthyléther, l'éthylène glycol méthyléther, l'éthylène glycol butyléther, l'éthylène glycol hexyléther, les esters de glycol, les dérivés de 30 propylène glycol et en particulier le propylène glycol phényléther, le propylène glycol diacétate, le dipropylène glycol butyléther, le tripropylène glycol butyléther, le propylène glycol méthyléther, le dipropylène glycol éthyléther, le tripropylène glycol méthyléther et le diéthylène glycol méthyléther, le propylène glycol butyléther, les esters d'acides notamment carboxyliques, tels que les citrates, notamment le citrate 35 de triéthyle, le citrate de tributyle, l'acétylcitrate de triéthyle, l'acétylcitrate de tributyle, l'acétylcitrate de triéthy1-2 hexyle ; les phtalates, notamment le phtalate de diméthoxyéthyle ; les phosphates, notamment le phosphate de tricrésyle, le phosphate de tributyle, le phosphate de triphényle, le phosphate de tributoxyéhtyle ; les tartrates, notamment le tartrate de dibutyle ; les adipates ; les carbonates ; les sébaçates ; le benzoate de benzyle, l'acétylricinoléate de butyle, l'acétylricinoléate de glycéryle, le glycolate de butyle, le camphre, le triacétate de glycérol, le N-éthyl- o,p-toluènesulfonamide, les dérivés oxyéthylénés tels que les huiles oxyéthylénées, notamment les huiles végétales, telles que l'huile de ricin, les huiles de silicones, les huiles hydrocarbonées, et leurs mélanges. De préférence, la composition Cl est transparente. io Tel qu'utilisé ici, le terme transparent signifie que la composition a un index HAZEBYK de moins de 5 tel que mesuré avec un brillancemètre de type KYKHAZEGLOSS. Selon un mode de réalisation avantageux, la composition 02 comprend au moins un agent de coloration. De préférence, la composition 02 est une 15 composition colorée. Selon un mode de réalisation, la composition 02 comprend en outre un agent de coloration choisi dans le groupe constitué des colorants solubles, des pigments, des nacres et des paillettes. Le (ou les) agent(s) de coloration peu(ven)t être présent(s) selon une teneur 20 totale supérieure ou égale à 0,1% en poids par rapport au poids total de la couche, allant de préférence de 0,1 à 5%, avantageusement de 0,2 à 1% en poids par rapport au poids total de 02. Par « colorants solubles », il faut comprendre des composés, organiques, minéraux ou organométalliques, solubles dans la composition de l'invention et 25 destinés à colorer ladite composition. Les colorants sont, par exemple, le rouge Soudan, le DC Red 17, le DC Green 6, le 6-carotène, l'huile de soja, le brun Soudan, le DC Yellow 11, le DC Violet 2, le DC Orange 5, et le jaune quinoléine. Par « pigments », il faut comprendre des particules de toute forme, blanches 30 ou colorées, minérales ou organiques, insolubles dans la composition de l'invention et destinés à colorer ladite composition. Par « nacres », il faut comprendre des particules de toute forme irisées, notamment produites par certains mollusques dans leur coquille ou bien synthétisées. 35 Les pigments peuvent être blancs ou colorés, minéraux et/ou organiques. On peut citer, parmi les pigments minéraux, le dioxyde de titane, éventuellement traité en surface, les oxydes de zirconium ou de cérium, ainsi que les oxydes de zinc, de fer (noir, jaune ou rouge) ou de chrome, le violet de manganèse, le bleu outremer, l'hydrate de chrome et le bleu ferrique, les poudres métalliques comme la poudre d'aluminium, la poudre de cuivre. Parmi les pigments organiques, on peut citer le noir de carbone, les pigments de type D & C, et les laques à base de carmin de cochenille, de baryum, strontium, calcium, aluminium. On peut également citer les pigments à effet tels les particules comportant un substrat organique ou minéral, naturel ou synthétique, par exemple le verre, les to résines acrylique, polyester, polyuréthane, polyéthylène téréphtalate, les céramiques, les alumines et recouvert ou non de substances métalliques comme l'aluminium, l'or, le cuivre, le bronze, ou d'oxydes métalliques comme le dioxyde de titane, l'oxyde de fer, l'oxyde de chrome, de pigments minéraux ou organiques et leurs mélanges. 15 Les pigments nacrés peuvent être choisis parmi les pigments nacrés blancs tels que le mica recouvert de titane, ou d'oxychlorure de bismuth, les pigments nacrés colorés tels que le mica titane recouvert avec des oxydes de fer, le mica titane recouvert avec notamment du bleu ferrique ou de l'oxyde de chrome, le mica titane recouvert avec un pigment organique du type précité ainsi que les pigments 20 nacrés à base d'oxychlorure de bismuth. On peut aussi utiliser des pigments à propriétés goniochromatiques, notamment à cristaux liquides ou multicouche. On peut aussi utiliser des azurants optiques ou des fibres éventuellement enrobées d'azurant optiques. 25 Les compositions Cl et 02 peuvent comprendre en outre une ou plusieurs charges, notamment en une teneur allant de 0,01% à 50% en poids, par rapport au poids total de la composition, de préférence allant de 0,01% à 30% en poids. Par « charges », il faut comprendre des particules de toute forme, incolores ou blanches, minérales ou de synthèse, insolubles dans le milieu de la composition 30 quelle que soit la température à laquelle la composition est fabriquée. Ces charges servent notamment à modifier la rhéologie ou la texture de la composition. Les charges peuvent être minérales ou organiques de toute forme, plaquettaires, sphériques ou oblongues, quelle que soit la forme cristallographique (par exemple feuillet, cubique, hexagonale, orthorombique, etc). On peut citer le 35 talc, le mica, la silice, le kaolin, les poudres de polyamide (Nylone) (Orgasol® de chez Atochem), de poly-p-alanine et de polyéthylène, les poudres de polymères de tétrafluoroéthylène (Téflone), la lauroyl-lysine, l'amidon, le nitrure de bore, les microsphères creuses polymériques telles que celles de chlorure de polyvinylidène/acrylonitrile comme l'Expancel® (Nobel Industrie), de copolymères d'acide acrylique (Polytrap® de la société Dow Corning) et les microbilles de résine de silicone (Tospearls® de Toshiba, par exemple), les particules de polyorganosiloxanes élastomères, le carbonate de calcium précipité, le carbonate et l'hydro-carbonate de magnésium, l'hydroxyapatite, les microsphères de silice creuses (Silica Beads® de Maprecos), les microcapsules de verre ou de céramique, les savons métalliques dérivés d'acides organiques carboxyliques ayant de 8 à 22 io atomes de carbone, de préférence de 12 à 18 atomes de carbone, par exemple le stéarate de zinc, de magnésium ou de lithium, le laurate de zinc, le myristate de magnésium. Comme indiqué ci-dessus, les compositions Cl et C2 sont destinées à être appliquées sur les ongles et/ou faux-ongles. 15 En particulier, elles sont destinées à être utilisées à titre de vernis à ongles photoréticulables. De préférence, la composition Cl est destinée à être appliquée sur les ongles en couche de base et la composition C2 est de préférence destinée à être appliquée sur les ongles revêtus de la couche de base, à titre de couche colorée. 20 Les rayonnements appropriés pour la réticulation des compositions Cl et C2 (étapes b) et d) du procédé de l'invention) ont une longueur d'onde comprise entre 210 nm et 600 nm, de préférence entre 250 nm et 420 nm, de préférence entre 350 nm et 410 nm. On peut également envisager l'utilisation de lasers. Dans un mode de réalisation préféré de l'invention, on utilise une lampe LED, 25 ou une lampe UV et en particulier une lampe à vapeur de mercure, éventuellement dopée par d'autres éléments, tels que le gallium, permettant de modifier le spectre d'émission de la source lumineuse. La durée d'exposition du revêtement déposé au rayonnement dépend de différents facteurs tels que la nature chimique et la teneur des composants réactifs 30 ou encore de la densité de réticulation recherchée. Pour les vernis à ongles, on cherchera généralement à obtenir des résultats satisfaisants pour un temps d'exposition compris entre 10 secondes et 10 minutes, de préférence entre 30 secondes et 5 minutes. Un tel procédé peut mettre en oeuvre une lampe UV de puissance d'environ 35 36W. De préférence, l'épaisseur après séchage du revêtement de composition photoréticulable déposé à l'étape a) est inférieure ou égale à 100 11m, de préférence inférieure ou égale à 50 iim. De préférence, l'épaisseur du revêtement de composition photoréticulable déposé à l'étape c) est comprise de 50 lm à 500 lm. A l'issue de la dernière étape de réticulation, le revêtement déposé sur l'ongle ou le faux-ongle peut présenter une couche collante à sa surface nécessitant un nettoyage du revêtement réticulé à l'aide par exemple d'un solvant tel que l'isopropanol. io Selon un mode de réalisation, le procédé de l'invention comprend en outre, avant les étapes b) et d), une période de séchage du revêtement déposé à l'issue des étapes respectives a) et c), dont la durée peut varier de 10 secondes à 10 minutes, typiquement de 30 secondes à 5 minutes. Ledit séchage est généralement effectué à l'air et à la température ambiante. 15 Un procédé particulier selon l'invention est exclusivement constitué des étapes a), b), c) et d) telles que définies ci-dessus, éventuellement espacées d'une période de séchage telle que définie ci-dessus. Les revêtements réticulés issus de la réticulation des étapes b) et d) présentent une tenue dans le temps, en termes de résistance à l'écaillement et de 20 brillance, significative et notamment à l'échelle d'au moins une semaine. Il s'avère ainsi résistants à l'eau, aux frottements et aux chocs, et ne présentent pas d'usure ni d'écaillage significatifs dans ce délai. Ces revêtements possèdent également une aptitude à se solubiliser ou à augmenter de volume et donc de poids lorsqu'ils sont mis en contact avec un 25 solvant de démaquillage usuel. Cette aptitude à se solubiliser ou à gonfler, manifestée par le revêtement réticulé, est précisément avantageuse pour son élimination lorsque celui-ci est appliqué en surface d'un ongle ou d'un faux-ongle. En effet, le revêtement peut être aisément éliminé par simple démaquillage à l'aide d'un dissolvant classique. 30 Ainsi, les compositions Cl et C2 sont avantageusement démaquillables par des dissolvants usuels dans le domaine des vernis à ongles, et notamment par l'acétone et l'acétate d'éthyle, et leurs mélanges. Selon un mode de réalisation, le procédé de l'invention peut comprendre des étapes intermédiaires entre l'étape b) et c). L'étape b) peut être suivie d'une étape 35 d'application d'une composition de vernis, photoréticulable ou non, notamment colorée, sur l'ongle recouvert obtenu à l'issue de l'étape b), suivie le cas échéant d'une étape d'exposition de l'ongle ainsi obtenu à un rayonnement lumineux, UV ou visible. De même, selon un mode de réalisation, après l'étape d) de réticulation, le revêtement déposé sur l'ongle est recouvert d'au moins une composition colorée et/ou d'une composition de finition, aussi appelée « top-coat » selon la terminologie anglo-saxonne, ces compositions étant photoréticulables ou non. Ainsi, l'étape d) du procédé de l'invention peut être suivie d'étapes d'application et d'exposition à un rayonnement lumineux, UV ou visible. Selon ce mode de réalisation, l'étape d) peut être suivie d'une étape d'application (voire io plusieurs étapes d'application) d'une composition, notamment d'une composition colorée et/ou d'une composition de finition, photoréticulable ou non, sur l'ongle recouvert obtenu à l'issue de l'étape d), suivie le cas échéant d'une étape d'exposition de l'ongle ainsi obtenu à un rayonnement lumineux, UV ou visible. L'étape d) peut donc être suivie de cycles d'étapes d'application / d'exposition. 15 De même, de tels cycles peuvent avoir lieu entre les étapes b) et c). Dans toute la demande, le libellé "comprenant un" ou "comportant un" signifie "comprenant au moins un" ou "comportant au moins" un sauf si le contraire est spécifié. 20 Les pourcentages pondéraux donnés dans cette demande peuvent être assimilés au pourcentage en poids en matière sèche des composés mis en oeuvre. L'invention sera mieux comprise à la lecture de la description qui va suivre, donnée uniquement à titre d'exemple. 25 EXEMPLES Exemple 1 Une couche de la composition de base décrite ci-dessous a été appliquée sur les ongles. Après l'application de cette couche, le film a été réticulé pendant 30 secondes sous la lampe LED « OPI GelColor » de la marque OPI. Composition de base Pyromellitic dianhydride glycérol diméthacrylate (PMGDM) 50/ (X-830-0100 - ESSTECH, Inc.) Uréthane diméthacrylate 50/ (EXOTHANE 32- ESSTECH, Inc.) Nitrocellulose à 30% d'alcool isopropylique (viscosité : E22 - 1/2s) 12,244% Copolymère acrylique à 50% dans acétate de butyle 22,86% (PECOREZ AC 50- PHOENIX CHEMICAL) Acétone 10% Acétate d'éthyle 26,526% Acétate de butyle 15,3696% Photoamorceur Hydroxy Cyclohexylphenyl cétone 2% (lrgacure 184 - BASF) Photoamorceur éthy1-2,4,6-triméthylbenzoylphenylphosphinate 1% (Lucirin TPO-L - BASF) Pourpre d'alizurol SS (Cl: 60725) 40 (D&C VIOLET 2- SENSIENT) 0,000 /0 Ensuite, une couche de la composition colorée telle que décrite ci-après a été appliquée. Après l'application de cette couche, le film a été réticulé pendant 30 secondes sous la lampe LED « OPI GelColor » de la marque OPI. Composition colorée Uréthane diméthacrylate 58,79% (EXOTHANE 10 - ESSTECH, Inc.) Uréthane diméthacrylate 14,69% (EXOTHANE 32 - ESSTECH, Inc.) Copolymère acrylique à 50% dans acétate de butyle 2% (PECOREZ AC 50 - PHOENIX CHEMICAL) Acétate de butyle 20% Oxyde de titane 0,24% (PI-TAO-77891 - MIYOSHI KASEI) Laque Red 7 0,7% (Sunchroma D&C red 7 - Sun) Laque Red 6 0,58% (Sunchroma D&C red 6 - Sun) Photoamorceur Hydroxy Cyclohexylphényl cétone 2% (lrgacure 184- BASF) Photoamorceur éthy1-2,4,6-triméthylbenzoylphénylphosphinate 1% (Lucirin TPO-L - BASF) Après avoir réticulé la dernière couche, la surface est nettoyée avec un coton imbibé d'isopropanol. On a ainsi obtenu un vernis présentant une bonne tenue sur l'ongle. Le vernis peut être démaquillé après avoir été mis en contact 10 minutes avec io de l'acétone. Exemple 2 Après application de la couche intermédiaire de l'exemple 1 et sa réticulation, 15 on a appliqué une deuxième couche de la composition colorée de l'exemple 1. Le film a ensuite été réticulé pendant 30 secondes sous la lampe LED « OPI GelColor » de la marque OPI. Ensuite, une couche de la composition de finition telle que décrite ci-après a été appliquée, puis le film a été réticulé pendant 30 secondes sous la lampe LED 20 Après avoir réticulé la dernière couche, la surface est nettoyée avec un coton imbibé d'isopropanol. Composition de finition Uréthane diméthacrylate 58,4% (EXOTHANE 10- ESSTECH, Inc.) Uréthane diméthacrylate 14,6% (EXOTHANE 32- ESSTECH, Inc.) Copolymère acrylique à 50% dans acétate de butyle 2% (PECOREZ AC 50- PHOENIX CHEMICAL) Acétate de butyle 19,9996% Photoamorceur Hydroxy Cyclohexylphényl cétone 2% (lrgacure 184- BASF) Photoamorceur éthy1-2,4,6-triméthylbenzoylphénylphosphinate 3% (Lucirin TPO-L - BASF) Pourpre d'alizurol SS (Cl: 60725) 0,0004% (D&C VIOLET 2 - SENSIENT) On a ainsi obtenu un vernis présentant une bonne tenue sur l'ongle. Le vernis peut être démaquillé après avoir été mis en contact 10 minutes avec de l'acétone. 10 Exemple 3 Etude de la tenue et de la brillance des compositions de l'exemple 2 versus les formules de référence de la marque L'exposition sous lampe LED pour les compositions de l'exemple 2 se fait sous lampe LED : 30 secondes par couche à exposition sous lampe UV/LED, les 5 doigts en même temps. L'exposition sous lampe UV pour les compositions de la marque « CND Shellac » se fait sous lampe UV: 10 secondes pour la composition de base, les 5 doigts en même temps et 2 minutes pour la couche de composition colorée et la composition de finition, les 5 doigts en même temps. Démaquillage des produits Le protocole de démaquillage consiste à enlever la brillance de la composition de finition avec une lime 180, imprégner des cotons d'acétone puis de les appliquer sur l'ongle recouverts de papier aluminium et de laisser poser dix minutes. Les papillotes d'aluminium sont ensuite retirées avec un mouvement de rotation en appliquant une pression sur l'ongle. 2. Conclusion : Le film de l'exemple 2 a une bonne tenue après 7 jours comme le film de référence CND Shellac. Son plus en terme de tenue est la qualité et brillance de son film; en effet son film est plus lisse et présente moins d'aspérités, de zones mates et/ou de rayures. Le démaquillage de l'exemple 2 est simple et efficace, uniquement en laissant l'acétone en compresses autour de chaque ongle pendant dix minutes. Il n'y a pratiquement plus de couleur présente sur l'ongle en ôtant la compresse, sans avoir à gratter à l'aide d'un instrument. En comparaison, le démaquillage du produit CND Shellac nécessite des compresses d'acétone pendant 10 minutes puis un grattage de la matière. Il est nettement moins rapide que celui de l'exemple 2. En effet, après avoir été imbibés d'acétone, les ongles sont recouverts de particules dissoutes de vernis qu'il est nécessaire de gratter.25 REVENDICATIONS1. Procédé de maquillage et/ou de soin des ongles et/ou des faux-ongles, comprenant les étapes suivantes : a) application sur un ongle ou un faux-ongle d'une composition cosmétique photoréticulable Cl comprenant moins de 10% en poids de monomère (méth)acrylate par rapport à ladite composition Cl, par laquelle on dépose un revêtement constitué d'au moins une couche de ladite composition Cl ; io la composition Cl comprenant dans un milieu physiologiquement acceptable : - au moins un composé photoréticulable comprenant au moins deux fonctions (méth)acrylates et au moins une fonction acide carboxylique, - au moins un solvant volatil S dans une proportion supérieure ou égale à 30% par rapport au poids total de la composition Cl, et 15 - au moins un photoamorceur ; b) exposition de l'ongle ou du faux-ongle revêtu obtenu à l'issue de l'étape a) à un rayonnement lumineux, UV ou visible, par laquelle on réalise la photoréticulation pour obtenir une couche réticulée Cl ; c) application, sur l'ongle ou faux-ongle revêtu de la couche réticulée Cl, 20 obtenu à l'issue de l'étape b), d'une composition cosmétique photoréticulable 02 comprenant moins de 10% en poids de monomère (méth)acrylate par rapport à ladite composition 02, par laquelle on dépose un revêtement constitué d'au moins une couche de ladite composition 02 ; la composition 02 comprenant dans un milieu physiologiquement acceptable : 25 - au moins un composé photoréticulable uréthane di(méth)acrylate en une teneur en poids supérieure ou égale à 65% par rapport au poids total de l'extrait sec de 02, et - au moins un solvant volatil S'; d) exposition de l'ongle ou du faux-ongle revêtu obtenu à l'issue de l'étape c) 30 à un rayonnement lumineux, UV ou visible, par laquelle on réalise la photoréticulation pour obtenir une couche réticulée 0'2. 35 2. Procédé selon la revendication 1, dans lequel le composé photoréticulable de Cl répond à la formule (I) suivante : 0 0 (I) Ri 0 0 R2 dans laquelle : - R1 et R2, identiques ou différents, représentent un atome d'hydrogène, ou io un groupe méthyle, ou un groupe de formule (II) suivante : 0 R5 15 R5 représentant un atome d'hydrogène ou un groupe méthyle ; - R3 et R4, identiques ou différents, représentent un atome d'hydrogène ou un groupe méthyle ; - X représente un radical répondant à l'une des formules (III), (IV), (V), (VI), (VII), (VIII), (IX), ou (X) suivantes : 20 HO 25 OH OH 30 HO HO OH OH HO OH (VI) 35 (VIII) HO" 0 HO" '0 m, n, et o, identiques ou différents, représentant un nombre entier compris entre 0 et 10; HO OH (IX) p, q, r, et s, identiques ou différents, représentant un nombre entier compris entre 0 et 10; 0 (X) R8 R6, R7 et R8, identiques ou différents, représentant un atome d'hydrogène ou un groupe hydroxyle. 3. Procédé selon la revendication 1 ou 2, dans lequel le composé photoréticulable de Cl répond à la formule (1-1) suivante : 30 OH 35 R1, R2, R3 et R4 étant tels que définis dans la revendication 2. 4. Procédé selon la revendication 3, dans lequel R3 et R4 sont des groupes méthyles. 5. Procédé selon la revendication 3 ou 4, dans lequel R1 et R2, identiques ou différents, représentent un groupe de formule (I l-1) suivante : 0 6. Procédé selon l'une quelconque des revendications 1 à 5, dans lequel le solvant S est un solvant volatil polaire choisi dans le groupe constitué des esters et des cétones en 03-06 et de leurs mélanges. 15 7. Procédé selon l'une quelconque des revendications 1 à 6, dans lequel le solvant S est présent en une teneur en poids allant de 40% à 80% par rapport au poids total de la composition Ci. 8. Procédé selon l'une quelconque des revendications 1 à 7, dans lequel le 20 photoamorceur est choisi dans le groupe constitué des a-hydroxycétones, des a-aminocétones, des cétones aromatiques de préférence associées à un composé donneur d'hydrogène, des a-dicétones aromatiques et des oxydes d'acylphosphine, et de leurs mélanges. 25 9. Procédé selon l'une quelconque des revendications 1 à 8, dans lequel la composition 02 comprend deux composés photoréticulables uréthane di(méth)acrylate. 10. Procédé selon l'une quelconque des revendications 1 à 9, dans lequel la 30 composition 02 comprend au moins 70%, de préférence au moins 75%, et préférentiellement au moins 80%, en poids de composés photoréticulables uréthane di(méth)acrylate par rapport au poids total de l'extrait sec de 02. 11. Procédé selon l'une quelconque des revendications 1 à 10, dans lequel 35 la composition 02 comprend en outre au moins un polymère filmogène. 10 12. Procédé selon la revendication 11, dans lequel le polymère filmogène est choisi dans le groupe constitué de la nitrocellulose, de l'acétopropionate de cellulose, de l'acétobutyrate de cellulose, et des homopolymères et copolymères (méth)acrylates, et de leurs mélanges. 13. Procédé selon l'une quelconque des revendications 1 à 12, dans lequel le solvant S' est un solvant volatil polaire choisi dans le groupe constitué des esters et des cétones en 03-06 et de leurs mélanges. 14. Procédé selon l'une quelconque des revendications 1 à 13, dans lequel la composition 02 comprend au moins un agent de coloration. 15. Procédé selon l'une quelconque des revendications 1 à 14, dans lequel les compositions Cl et 02 comprennent moins de 5% en poids de monomère (méth)acrylate.20